【事件の表示】
　特許第３２０９１５１号「繊維化樹脂及びその繊維化樹脂により成型された構造物」の請求項１ないし６に係る特許に対する特許異議の申立てについて、次のとおり決定する。
【結　論】
　訂正を認める。
　特許第３２０９１５１号の訂正後の請求項１に係る特許を取り消す。
【理　由】
１．手続の経緯
  本件特許第３２０９１５１号の請求項１〜６に係る発明についての出願は、平成９年８月１８日に特許出願され、平成１３年７月１３日にその発明について特許の設定登録がなされたものである。
　これに対して、桜井小夜子より特許異議の申立てがなされ、平成１４年６月１０日付け取消理由通知がなされ、その指定期間内の平成１４年８月１９日付けで訂正請求がなされ、その後再度平成１４年９月３０日付けで取消理由通知がなされたものである。
２．訂正の適否
２−１．訂正の内容
（１）訂正事項ａ
　請求項１〜５を削除し、請求項６を次のとおり訂正する。
「【請求項１】少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴とする構造体。」
（２）訂正事項ｂ
　明細書の段落【０００９】（本件特許掲載公報第２頁第４欄第２１〜２５行）を次のとおり訂正する。
「【０００９】本発明はこのような点に鑑み、液体樹脂本来の特性を損なうことなく、使用に適した粘度を選択でき、しかも液だれ現象が生じない繊維化樹脂により成型された構造物を得ることを目的とする。」
（３）訂正事項ｃ
　明細書の段落【００１０】（本件特許掲載公報第２頁第４欄第２６〜３４行）を次のとおり訂正する。
「【００１０】【課題を解決するための手段】係る目的を達成する本発明の構造体は、少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴としたものである。」
（４）訂正事項ｄ
　明細書の段落【００１１】（本件特許掲載公報第２頁第４欄第３４〜４２行）の「また、第２の発明は、・・・構造体である。」を削除する。
２−２．訂正の目的の適否、新規事項の有無及び拡張変更の存否
  訂正事項ａは、請求項１〜５を削除し、引用形式で記載されていた請求項６を引用していた請求項４の記載内容を加えて独立形式の記載としたものであるから、特許請求の範囲の減縮及び明りょうでない記載の釈明を目的とする訂正に該当し、願書に添付した明細書に記載された事項の範囲内においてなされたものである。また実質上特許請求の範囲を拡張し、又は変更するものでもない。
　また上記訂正事項ｂ〜ｄは、特許請求の範囲における上記訂正事項ａの訂正に伴い、明細書の記載をこれに整合させるものであるから、明りょうでない記載の釈明を目的とする訂正に該当するものであり、願書に添付した明細書に記載された事項の範囲内においてなされたものであり、実質上特許請求の範囲を拡張し、又は変更するものでもない。
２−３．まとめ
　したがって、上記訂正は、特許法第１２０条の４第２項及び同条第３項において準用する特許法第１２６条第２項、第３項の規定に適合するので、当該訂正を認める。
３．特許異議申立てについて
３−１．本件発明
　特許権者が請求した上記訂正は、上述したとおり、認容することができるから、訂正後の本件請求項１に係る発明は、上記２−１．（１）の請求項１に記載された事項により特定されるとおりのものである。
３−２．当審の判断
　当審は、平成１４年９月３０日付け取消理由を通知し、期間を指定して意見書を提出する機会を与えたが、特許権者からは何らの応答もない。
　そして、上記の取消理由は妥当なものであると認められるので、訂正後の本件請求項１に係る特許は、この取消理由によって取り消すべきものである。
　よって、結論のとおり決定する。
【異議決定日】
平成１５年１月１４日（２００３．１．１４）
【訂正の要旨】
　▲１▼　明細書の特許請求の範囲（請求項１ないし６）を下記の通り訂正する。
　　　記
　【請求項１】
　少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴とする構造体。
　▲２▼　明細書の【発明の名称】を、「繊維化樹脂により成型された構造物」と訂正する
　▲３▼　明細書の段落【０００９】を下記の通り訂正する。
　　　記
　【０００９】
　本発明はこのような点に鑑み、液体樹脂本来の特性を損なうことなく、使用に適した粘度を選択でき、しかも液だれ現象が生じない繊維化樹脂により成型された構造物を得ることを目的とする。
　▲４▼　明細書の段落【００１０】を下記の通り訂正する。
　　　記
　【００１０】
　【課題を解決するための手段】
　係る目的を達成する本発明の構造体は、少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴としたものである。
　▲５▼　明細書の段落【００１１】の「また、第２の発明は、…構造体である。」を削除する。
（５４）【発明の名称】
繊維化樹脂及びその繊維化樹脂により成型された構造物
（５７）【特許請求の範囲】
　【請求項１】
　
少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴とする構造体。
【発明の詳細な説明】
　【０００１】
　【発明の属する技術分野】
　本発明は接着剤、コーティング材、成形材、バインダー（結合剤）として使用される繊維化樹脂及びそれを使用した構造体に関する。
　【０００２】
　【従来の技術及び発明が解決しようとする課題】
　一般に、接着剤として接着面に塗ったり、コーティング材として平面に塗布したり、或はセメントやアスファルトのようなバインダー（結合剤）として骨剤等の別の固形物と混ぜ合わせて混合物を作って適宜形状の構造体を構築する等のために、液体樹脂が使用されている。
　【０００３】
　ところが、上記液体樹脂はその流動性のためにその使用条件が制約される。すなわち、液体樹脂を厚く塗布したり盛り付ける場合、特に垂直状に置かれた壁面に、刷毛やヘラ或はスプレーガン等を使って塗布する場合には、塗布した液体樹脂が固化するまでの間に自重によって下方に移動する液だれ現象が生じ、塗布面が均一に仕上がらないばかりか、固化が完全に実行できない等の問題がある。
　【０００４】
　そこで、塗布面に液体樹脂を液だれしない程度の厚さで塗布し固化させ、その塗布面に同じ作業を何回となく繰り返しながら目的の厚さにする必要がある。
　【０００５】
　また、セメントやアスファルトのようなバインダー（結合剤）として使用する場合は、液体樹脂を別の固形物と混ぜ合わせて混合物を作り、適宜形状の構造物の材料として使用するが、この混合物を型枠等に入れてブロックや構造体を作ったり、或は路面や土木建築構造物等の構造体を作る場合も、被結合体に被覆させた液体樹脂が固化するまでの間に液だれ現象を起し、図１１（ａ），（ｂ）のように固形物１の隙間を通って下方に液体樹脂２だけが沈下し、構造物の上部と下部では著しく液むらが生じ、構造体の強度や結合状況が均一にならず、十分な強度が期待できない場合がある。したがって、上記混ぜ合わせる固形物の粒径の１．５倍〜２倍程度の厚みのものしか作ることができない等の問題がある。
　【０００６】
　そこで、液だれ現象を少なくするために、液体樹脂に増粘剤や添加物を加え粘度を高める工夫をしたものも提案されているが、粘度を必要以上に高めると、作業性が悪くなり、また必要以上に液体樹脂を使用する結果となり、適性粘度の領域では液体樹脂の液だれ現象を完全に解消することは不可能である。
　【０００７】
　また、ロックウール（岩綿）と液体樹脂を混ぜ合わせ、さらに増粘剤を加え粘度を高める方法も提案されているけれども、ロックウールは液体樹脂と混ぜ合わせる段階でバラバラになり粉体化する。すなわち、ロックウールは岩石を高熱で溶融し冷却させることによって作られ、太さ７ミクロン長さ２０ミリメートル程度の繊維状に加工され、綿の様な形態になっているが、ロックウールの繊維化した一本一本の糸上の物質は岩石を細かくした集合体であり、微力な外圧力で簡単にバラバラな粉末状なってしまい繊維としての形態を保つことはできない。しかも、ロックウールの素材そのものは液体樹脂を吸収したり含浸したりするような性質はなく、単に粉体化したロックウールの表面に樹脂が付着しているだけのものであり、単に増粘作用をさせ粘度を高めようとするだけのものである。しかも、この粉体化したロックウールは表面に空気中の水分を付着させるため、液体樹脂の増粘剤としては樹脂その物の特性に対してマイナスの要因となり必ずしも適当ではない。
　【０００８】
　すなわち、液体樹脂が液体の領域である限りに於ては、液だれ現象を取り除くことは不可能であり、液だれ現象が生じなくなるまで粘度を高めれば、結果として、固体樹脂になってしまい、樹脂そのものが本来持ち合わせている粘性や揮発性によって一部の硬化現象が始まり、内部硬化を生じたり、樹脂そのものの性能や特性に大きな悪影響を及ぼす。したがって、このような液体樹脂を塗布させたり、別の固形物と混ぜ合わせて混合物を作ったりすることは容易にはできず、またできたとしても適正なものにはならない等の問題がある。
　【０００９】
　本発明はこのような点に鑑み、液体樹脂本来の特性を損なうことなく、使用に適した粘度を選択でき、しかも液だれ現象が生じな
い繊
　【００１０】
　【課題を解決するための手段】
　
係る目的を達成する本発明の構造体は、少なくとも表面に液体樹脂を飽和状態になるまで付着被覆させた太さ５０ミクロン以下、長さ２０ミリメートル以下の繊維の集合体からなり、当該繊維の集合体が各繊維表面を被覆する液体樹脂の粘着性により、繊維相互が無作為的に重なり、連なり、絡み合うペースト状に練り上げ構成された繊維化樹脂と、細粒径の固形物からなる骨材とを混練し、その混練した状態の混合物を層状に敷設することにより路面舗装として構成したことを特徴としたもの
　【００１１】
　【００１２】
　【発明の実施の形態】
　以下、添付図面を参照して本発明の実施の形態について説明する。
　【００１３】
　太さ５０ミクロン以下、長さ２０ミリメートル以下に加工した天然繊維や化学繊維等の繊維１０を液体樹脂１１の温度より数度高い温度に加温して液体樹脂１１に浸し、上記繊維が吸湿性や吸水性がある場合には、その繊維の内部に飽和状態になるまでしみ込ませる。次に、上記繊維表面に充分被覆するのに足りる量の液体樹脂を飽和状態になるまでさらに供給する。また吸湿性や吸水性の無い繊維、つまり繊維の内部にしみ込む要因がない繊維については、繊維の表面を充分被覆するのに足りる量の液体樹脂を飽和状態になるまで供給する。
　【００１４】
　このようにして液体樹脂で飽和状態になった繊維を多量集め、これをゆっくりと混ぜ合わせることによって、図１（ａ）、（ｂ）に示すようなペースト状の新しい物質に練り上げる。この状態は、繊維１０と繊維１０がその表面を被覆した液体樹脂１１の粘性により、並行に重なり、また連なり、或は縦列的に重なり、または連なり、無作為に絡み合い、結果としてペースト状態の液体樹脂が被覆された繊維の集合体であり、この集合体によって繊維化樹脂１２が形成される。
　【００１５】
　液体樹脂の粘度は、通常１〜５０ポイズの範囲であるが、上述のように液体樹脂を繊維に飽和状態になるまで供給し、混ぜ合わせ練り上げることにより５０００ポイズから４０００００ポイズの粘度を有した樹脂に変化させることができる。すなわち、繊維の１本１本がそれぞれその表面が厚膜状に液体樹脂で被覆され、さらに繊維と繊維が複雑に絡み合った状態であることによって上記高粘度が得られる。
　【００１６】
　通常、液体樹脂の粘度と繊維の物性によって違いはあるが、液体樹脂１Ｗ％に対して繊維は０．０５Ｗ％〜０．５ｗ％で飽和状態になり、このように液体樹脂が繊維に飽和状態で付着している場合には液体樹脂だけが沈澱することはない。
　【００１７】
　ところで、繊維に液体樹脂を浸し混ぜ合わせて飽和状態にさせる場合には、単に液体樹脂と繊維とを混合させるだけでは、繊維に液体樹脂の被覆に依る適正な一体化は必ずしも得ることができず、被覆した液体樹脂の状況によって接着強度が影響され、適正な接着強度も期待できず、場合によっては固化後、接着構造内部における繊維と樹脂の剥離現象を生じることがある。
　【００１８】
　そこで、本発明においては、前述のように、繊維に液体樹脂を浸し混ぜ合わせて飽和状態にさせる場合に、繊維が液体樹脂の温度より１℃以上、繊維と液体樹脂が変質しない範囲内で加温されている。したがって、上記加温によって繊維の体積が熱膨張により増大し、同時に表面積が増加し、その時点で飽和状態とさせられるため、飽和後常温に下がった時点では繊維の表面に被覆された液体樹脂の膜厚が増大し、これにより完成した繊維化樹脂の接着強度が増大し、繊維の液体樹脂の吸着性が十分高められる。
　【００１９】
　このようにして本発明においては液体部分を取り除いた状態と同様の繊維化樹脂となり、垂直状に置いた壁面に塗布する場合でも、液体樹脂の場合と同等の作業方法で塗布出来ると共に、液だれ現象が無いために使用目的に合わせて被覆の厚さも調整出来る。その上表面の仕上がりや、被覆体の強度や諸性能も均一な物になり、樹脂の特性を充分に引き出す事ができる。
　【００２０】
　また、本発明による繊維化樹脂であれば、樹脂による沈下現象（液だれ現象）は生じることがなく、その上樹脂その物の特性を損なう事もない。さらにこの繊維化樹脂で容積構造体を作る場合、容積構造体全体のうち、どの部分に対しても均一な状態で繊維化樹脂が行当たり、接着強度や結合状況や諸特性も樹脂本来の特質をそのまま発揮できる。また、従来の液体樹脂では、樹脂その物の物性が非常に微細な液体粒子の集合体により液体を構成しているため、固形物と固形物の間の空隙はそのまま空間として残るか、液体樹脂で充満されるかの状況であったが、本発明による繊維化樹脂を使用した場合は、固形物の表面が繊維化樹脂で被覆した状態で固形物と固形物が混ぜ合わされ、その混合物が型枠等に打設されるので、固形物が最終的に振動や転圧によって固定置された時には、それまでの作業工程間に固形物と固形物が擦り合わされたりして、固形物に被覆した繊維化樹脂が絡み合い、結果として、図２（ａ），（ｂ）に示すように固形物１３と固形物１３の間にある空隙は、固形物に被覆した繊維化樹脂１２の一部により蜘の巣の様な状況で繊維が張り合い、網目状態の繊維化樹脂フィルターが無作為的に且つ立体的に出来上がる。そして、この状態で容積構造体がそれぞれ各樹脂の特性や作業性に合致した硬化方法によって固化される事により、その形状を維持したまま構造体を完成させる事が出来る。
　【００２１】
　この方法によって固化した構造体の接着強度は、繊維化樹脂その物の強度を発揮すると共に、固化した後の含有成分の溶出はほとんどなく、また、繊維化樹脂は液体樹脂の特性をそのまま何ら損なうことなく引き継いでいるため、使用目的によって多種多様に選択出来る現状の液体樹脂材料選定に於いて、何ら特別の配慮の必要がない。
　【００２２】
　その上、現状産業界で使用されている強化プラスチックと対比した場合でも、強化プラスチックは液体樹脂の中にガラス繊維で織った布状の物を挟み込んで固化させる事により、液体樹脂の固化強度だけでは得られなかった高強度を生み出す事に成功しているが、その製作工程では高度の成形技術を余儀なく必要とされている。
　【００２３】
　繊維化樹脂の場合は、繊維を液体樹脂で飽和状態にさせた物であり、既に繊維化樹脂が強化プラスチックと同等の性能を持っている。
　【００２４】
　また、繊維化樹脂は液体樹脂と同様に固化の手段も、硬化剤による二液性でも、加熱による熱可塑性でも、空気中の水分に反応させる酸化性でも、何れの場合に対しても何ら特別な手段を講じる必要はなく、使用方法も多様に選択できる。
　【００２５】
　以下、本発明による繊維化樹脂及びその繊維化樹脂を接着剤、コーティング材、成形材、及びバインダーとして使用したものの実施例を説明する。
　【００２６】
　実施例１
　吸湿性や吸水性の無い繊維の中からガラス繊維太さ７ミクロン以下、長さ８ミリメートル以下の物を選び４５ポイズの粘度の液体樹脂１Ｗ％に対して４０℃に加温したガラス繊維０．０５Ｗ％を５分の１づつ液体樹脂に充分浸し、攪拌装置でゆっくりガラス繊維を解しながら攪拌した。
　【００２７】
　繊維に飽和状態になるまで５分の１づつ液体樹脂を供給しながら、ゆっくり混合させ攪拌作業を繰り返し行い、液体樹脂の液体が目視出来なくなる状態に成るまで攪拌し飽和状態に至った。
　【００２８】
　出来上がった繊維化樹脂は１２０００００ポイズの粘度を有し、やわらかいペースト状の繊維の集合体であり、使用に際して何ら支障は認められなかった。
　【００２９】
　また、繊維として綿や絹のような天然繊維や、ガラス、炭素、アルミ、セラミック等の化学繊維を使用し、それぞれの組合せに於いても、液体樹脂１Ｗ％に対して繊維０．０１Ｗ％〜０．２Ｗ％の範囲でそれぞれ飽和状態になった。
　【００３０】
　また、極端に粘度の低い粘度１の液体樹脂、１Ｗ％に対してその液体樹脂より２０℃だけ温度が高くなるように加温した繊維０．１Ｗ％を浸し混ぜ合わせ、ゆっくり攪拌し飽和状態にした繊維化樹脂に対し、増粘剤を０．０１Ｗ％〜０．０５Ｗ％を加え、粘度調整をすることにより、５００００ポイズから４０００００ポイズの範囲で粘度を調整する事が出来た。何れの場合も、繊維化した樹脂の状況を目視し繊維化樹脂が完成された事を確認できた。
実施例２
　４５℃のガラス繊維（太さ７ミクロン長さ３ミリメートルに加工した物）５０グラムを容器に入れ充分ほぐし更に、２０℃のエポキシ系液体合成樹脂を５００グラムづつ加えゆっくり混ぜ合わせ混練しながらエポキシ系液体合成樹脂を更に５００グラムづつ加え総量１５００グラムで飽和状態に成った事を確認出来、繊維化樹脂を完成させた。
　【００３１】
　次に、出来上がった繊維化樹脂に固化させるための硬化剤をエポキシ系液体合成樹脂の総量に対して重量比で５０Ｗ％を加え、更に混練し繊維化樹脂接着剤とし、図３に示したように縦３００ミリメートル、横３００ミリメートル、厚さ１０ミリメートルの木板１４の片面に繊維化樹脂接着剤１２をヘラと刷毛を使って約０．２ミリメートルの厚さで塗布し、その面に、一辺が５０ミリメートルの立方体に加工した木材、ゴム、金属、セメントコンクリート等の各材質で出来たブロック状固形物の一面を接着面とし接着剤を塗布した木板１４の片面に乗せ接着をした。
　【００３２】
　固化後、それぞれのブロックの被接着面先端に加重を掛け接着強度を試みたが、接着面の剥離は全く認められず木片が割れてしまった。
　【００３３】
　また、図４に示したように、木材、ゴム、金属、セメントコンクリート等各材質の一辺が５０ミリメートルの立方体に加工したブロック状固形物１５の一面に繊維化樹脂接着剤１２を約０．２ミリメートルの厚さで塗布し、同じ材質同志の接着と、違う材質との接着を試みたが、通常使用に耐え得る接着強度の有ることが認められた。
　【００３４】
　以上の結果、ガラス繊維にエポキシ系液体合成樹脂を飽和状態にさせて出来上がった繊維化樹脂が接着剤として充分性能を保持していることを確認することができた。
実施例３
　５０℃に加温した炭素繊維（太さ５ミクロン長さ５ミリメートルに加工した物）５０グラムを容器に入れ充分ほぐし更に、２０℃のポリエステル系液体合成樹脂を５００グラムずつ加え、ゆっくり混ぜ合わせ混練しながらポリエステル系液体合成樹脂を更に５００グラムずつ加えながら混練を繰り返し、総量１７００グラムで飽和状態になったのを確認でき繊維化樹脂を完成させた。
　【００３５】
　次に、出来上った繊維化樹脂を固化させるため硬化剤をポリエステル系液体合成樹脂に対して重量比３ｗ％を加え混練し、成形材として使用した。
　【００３６】
　図５（ａ）、（ｂ）に示したような金属製の成形型１６に完成したポリエステル系繊維化樹脂１２を注入し図６に示したような密閉できる容器１７（内容積２００ミリリットル肉厚１０ミリメートル）及び蓋１８を成形し固化させ完成させた。
　【００３７】
　更に、完成したポリエステル系繊維化樹脂の密閉容器の中に、ＰＣＢ（９７％）を入れ密封し、溶出検査を行なったところ成分溶出はなく完全に封じ込めができた。また、容器自体の強度も、通常の液体合成樹脂による成形品に比較して、繊維が含まれているため強度が上回っていることも確認できた。
　【００３８】
　以上の結果、炭素繊維にポリエステル系液体合成樹脂を飽和状態にさせて出来上がった繊維化樹脂を成形材として使用でき、その上、強化プラスチック同等の強度があり、更にＰＣＢの封じ込めもできることが確認できた。
　【００３９】
　実施例４
　天然繊維の錦糸と絹糸をそれぞれ５０％ずつの量で長さ５ミリメートルに加工した６０℃の繊維５０グラムを掻き混ぜなから充分解しながら１５℃のビニールエステル系液体合成樹脂を５００グラムずつ加え、ゆっくり混ぜ合わせ混練しながらビニールエステル系液体合成樹脂を更に５００グラムずつ加えながら混練を繰り返し、総量２０００グラムで飽和状態になったのを確認でき繊維化樹脂を完成させた。更に、粘度を調整するために増粘剤を総量１０グラムを２回に分けて加え混練し、ビニールエステル系繊維化樹脂を作業のしやすい粘度に調整した。次に、出来上がった繊維化樹脂を固化させるための硬化剤を加え混練しコーティング材として使用した。
　【００４０】
　図７に示したように、ひび割れしたセメントコンクリート製平板１９を垂直に立てて置きヘラを使用してひび割れ部分の隙間にビニールエステル系繊維化樹脂１２を充填し、次に平板の片面全面に約３ミリメートルの厚さで塗布した。
　【００４１】
　この作業実施で、ひび割れ部分の充填効果と接着効果及び塗布の際の液だれ現象有無の確認と作業性等を確認したが、それぞれの効果も作業性も非常に良好で、また、液だれ現象も全く認められなかった。固化後、ひび割れ部分や塗布した面の接着強度、表面強度は充分有り、また、ひび割れ部分からの漏出も認められなかった。
　【００４２】
　以上の結果、天然繊維にビニールエステル系液体合成樹脂を飽和状態にさせて出来上った繊維化樹脂をコーティング材として使用でき、その上、液だれ現象が全くなく、粘度調整によって作業性も良いことが確認できた。
　【００４３】
　実施例５
　太さ７ミクロン、長さ３ミリメートルのガラス繊維５０％と長さ６ミリメートルのガラス繊維５０％を混ぜ合わせ加工した物２３キログラムを掻き混ぜながら充分に解し、３５℃に加温して混練用攪拌装置に入れ、１５℃のポリエステル系液体合成樹脂４７７キロラムを攪拌装置で混練させながら加え、約５分後に飽和状態を確認し繊維化樹脂を完成させた。更に、増粘剤を１キログラムを加え１５００００ポイズの粘度を有したポリエステル系繊維化樹脂を約５００キログラム完成させた。この繊維化樹脂をバインダー（結合剤）として使用し各種固形物を骨材にして容積構造体を製作した。
　【００４４】
　骨材には、砂利（粒径２〜８ミリメートル）、砕石（粒径２〜２０ミリメートル）、川砂、廃材（プラスチック、ガラス、貝殻、ゴム、金属スラグ、木片、籾殻、陶磁器、セメントやアスファルトコンクリート）を３〜１０ミリメートルの粒径に加工した物、等を選び使用した。
　【００４５】
　図８に示したような縦３００ミリメートル横３００ミリメートル厚さ３０ミリメートルの平板ブロック２０を先に述べた各種骨材を使用して作製した。
　【００４６】
　先ず始めに、骨材をセメントコンクリートやモルタル等を混練する時に使用するミキサーに投入（一種類）し、投入した骨材重量に対して４ｗ％〜１０ｗ％の繊維化樹脂を加え、ミキサーにより攪拌混練し骨材と繊維化樹脂の混合物を作った。約５分間攪拌し繊維化樹脂１２が骨材２１の表面に厚膜状に被覆しているのが確認できた。次に繊維化樹脂を固化させるための硬化剤を、使用した繊維化樹脂に対して重量比３ｗ％を混合物に投入し混練した。
　【００４７】
　できあがった骨材混合物を平板ブロックの型枠内に投入しながら、型枠全体に軽い振動を与え金ゴテで表面を押さえながら仕上げた。固化後できあがった平板ブロック状の容積構造体を型枠から外しポリエステル系繊維化樹脂バインダーで別の固型物と接着し、容積構造体を完成させられることを確認できた。
　【００４８】
　以上の結果、繊維化樹脂は、多種多様の固形物を骨材として使用するために、最も適したバインダー（結合剤）であると共に、作業性に於いても何ら特殊性も見当らず、完成した構造体の強度や諸特性も非常に優れていることがわかった。
　【００４９】
　実施例６
　太さ７ミクロン、長さ０．３ミリメートルの非常に短く加工した４５℃に加温したガラス繊維２３キログラムを、混練用攪拌装置に入れ、１５℃のポリエステル系液体合成樹脂４３０キログラムとウレタン系液体合成樹脂４７キログラムを予め混ぜ合わせた物４７７キログラムを投入し、攪拌装置でゆっくり混練させ、約５分後に飽和状態を確認し、繊維化樹脂を完成させた。この状態で０．３ミリメートルの短いガラス繊維が被覆した樹脂の粘性によって連なり、長い繊維の様に糸を引くような状況が確認できた。次に増粘剤を５キログラム加え粘度を２０００００ポイズに高め、使用に適した粘度に調整した。このポリエステルウレタン系繊維化樹脂をバインダー（結合剤）として使用し、砂利と砕石を骨材にして路盤の表面舗装材を作り路面舗装を施工した。
　【００５０】
　骨材は、砂利（粒径３〜８ミリメートル）と砕石（粒径３〜１５ミリメートル）を選び使用した。
　【００５１】
　先ず始めに、幅員５メートル延長１０メートルの路盤を用意し、延長を２分割の５メートルずつに分け、基礎路盤材を二種類にし、一方では砕石層２２を厚さ１５０ミリメートルとし他方ではアスファルトコンクリート層２３を厚さ５０ミリメートルとし、その基礎路盤の上面に厚さ３０ミリメートルで繊維化樹脂バインダーを使用した表面舗装材を施工した。
　【００５２】
　次に、砂利２４の２立米（約３．４トン）を生コンクリート用の大型ミキサー車に投入し繊維化樹脂バインダー１２を砂利２４の重量比６％、約２０４キログラムを加え、ミキサーを回転させ１０分間混練した。砂利の表面に繊維化樹脂が厚膜状に被覆しているのが確認できたので、更に、硬化剤４キログラム加え１分間混練し表面舗装材を完成させた。
　【００５３】
　次に、完成した舗装材をミキサー車から取出し路面に直接投下させ、レーキで敷き均し、コンパクターで振動を与えながら転圧し、最後に金ゴテで仕上げ施工を完了した。
　【００５４】
　図９に示したように、完成した表層路盤は、樹脂の液だれは全くなく、適切な空隙があり、均一な断面構造が得られた。
　【００５５】
　次に、砕石２５の２立米（約３．３トン）を大型ミキサー車を使用して、砂利の場合と同様の作業で表面舗装材を完成させた。路面敷き均しはアスファルト舗装に使用するフィニッシャー（路盤材敷き転圧機械）を使用し機械施工を行なった。フィニッシャーはミキサー車から舗装材を投下し、後はフィニッシャーが自走しながら敷き均し、更に、振動を与えながら路面を押さえ仕上げる機能を持った機械なので、人力による作業が大巾に削減できた。
　【００５６】
　完成した表層路盤は、図１０に示したように、樹脂の液だれは全くなく、適切な空隙があり、均一な断面構造が得られた。
　【００５７】
　以上の結果、繊維化樹脂は現在一般に使用されている土木建築機械設備やその道具をそのまま使用できることの他、使用及び作業方法も何ら特殊性は無く、かえって作業性が非常に良く、完成した表層路盤も優れた構造体であり、繊維化樹脂がバインダーとして充分な素材であることが確認できた。
　【００５８】
　【発明の効果】
　本発明における繊維化樹脂は、前述のように構成したので、繊維の表面に飽和状態に成るまで被覆させ、被覆した表面の樹脂の粘性によって繊維と繊維が複雑に絡み合いペースト状の新たな物質を構成し、液だれ現象を解消することができた。その上、多種多様な繊維と、多種多様な樹脂の組合せにより新たな優れた特性を持った繊維化樹脂を作り出すことができ、今までの液体樹脂では不可能であった利用領域まで、使用することができるようになった。また、繊維化樹脂は、既に樹脂と繊維が一体化しているため強化プラスチックと同等若しくはそれ以上の強度特性があり、樹脂を繊維化したために利用の仕方によっては様々な新たな特性を生み出すことが可能である。
　【００５９】
　繊維化樹脂を接着剤として利用した場合、液だれ現象が無いため、容器から取り出す際も、塗布、盛り付け、注入等の作業に於いても、接着剤の垂れ流れにより回りを汚したり、塗布ムラを生じたりすることはなくなり、結果として、接着剤の無駄使いは減少し接着強度も向上する。
　【００６０】
　また繊維化樹脂をコーティング材や防護膜材等に利用した場合、液だれ現象がないため、前記の特徴の他に、目的の塗膜厚を一回の作業で均一に塗布することができる。しかも接着強度も塗膜強度も非常に優れている。
　【００６１】
　繊維化樹脂を成形材として利用した場合、前記の特徴の他に、繊維化樹脂が既に繊維を含んでいるために、強化プラスチックと同等もしくはそれ以上の強度を得られ、而もそのために成形工程中にガラス繊維の布を挟み込む必要もない。したがって、成形作業の簡略化が期待でき、成形製品強度も非常に優れた物が得られる。
　【００６２】
　繊維化樹脂をバインダー（結合剤）として利用した場合、液だれ現象が無いため、前記の特徴の他に、固形物を骨材として繊維化樹脂と混ぜ合わせ繊維化樹脂混合物を作りこれを材料として如何なる容積形状の構造体であっても、構築することができる。
　【００６３】
　この場合、液だれがないため構造物のどの部分についても均一できれいな出来上がりとなり、骨材と骨材との接着強度は強化プラスチックと同等若しくはそれ以上に強いため、構造体の変形はほとんどない。その上、骨材と骨材との間の空隙も繊維化樹脂で蜘蛛の巣状で固化しているため強く、長期間その形状を維持できる。また、固形物を混ぜ合わせるため、固形物の表面は繊維化樹脂で厚膜状に被覆されるため、固形物の含有成分の溶出は殆どない。そのために、固形物として、産業廃棄物を３０ミリメートル以下の粒径に加工さえしてしまえば、あらゆる廃棄物を骨材（固形物）として再利用することができる。また、本発明による構造体は、空隙率が３０％〜１８％有るので、単位体積重量が軽く、吸音効果、透水効果、に優れ、通気性が良く熱による表面温度の上昇を防ぐ効果も有る。
【図面の簡単な説明】
　【図１】
　（ａ）、（ｂ）はペースト状態の繊維化樹脂の状況図とその部分拡大図。
　【図２】
　（ａ）、（ｂ）は繊維化樹脂バインダーで作った構造体の断面構造図と部分拡大図。
　【図３】
　木板に繊維化樹脂接着剤を塗布し、それにブロックを接着させた状況図。
　【図４】
　諸材質のブロックとブロックを接着させた状況図。
　【図５】
　（ａ）、（ｂ）は容器成形に使用した金属製の成形片の容器部分断面図と蓋部分断面図。
　【図６】
　成形によって完成したポリエステル系繊維化樹脂の密閉容器外観図。
　【図７】
　（ａ）、（ｂ）はひび割れしたコンクリート平板に繊維化樹脂を注入及びコーティングした状況図及び部分拡大図。
　【図８】
　繊維化樹脂バインダーを使用して製作した平板ブロックの一部拡大断面図。
　【図９】
　繊維化樹脂バインダーと砂利の混合物による路面舗装の断面図。
　【図１０】
　繊維化樹脂バインダーと砕石の混合物による路面舗装の断面図。
　【図１１】
　（ａ）、（ｂ）は液だれ現象が生じた不均一な構造体の断面図及び部分拡大図。
　【符号の説明】
　１０　繊維
　１１　液体樹脂
　１２　繊維強化樹脂
　１３　固形物
　１４　木板
　１５　ブロック状固形物
　１６　成形型
　１７　容器
　１８　蓋
　１９セメントコンクリート製平板
　２０　平板ブロック
　２１　骨材
　２２　採石層
　２３　アスファルトコンクリート層
　２４　砂利
　２５　砕石